ОКРАШЕННАЯ КОМПОЗИЦИЯ С ПОВЫШЕННОЙ УСТОЙЧИВОСТЬЮ К РАСТРЕСКИВАНИЮ

1. Окрашенная композиция, которая в каждом из случаев в пересчете на общую массу композиции содержит:
A) от 50,0 до 99,5 мас.%, по меньшей мере, одного (со)полимера (мет)акрилата, и
B) от 0,5 до 50,0 мас.%, по меньшей мере, одного сополимеризата, получающегося при полимеризации смеси мономеров, состоящей из:
i от 70 до 92 мас.% винилароматического мономера, и
ii от 8 до 30 мас.% акрилонитрила или метакрилонитрила или их смеси,
iii от 0 до 22 мас.%, по меньшей мере, одного дополнительного мономера,
отличающаяся тем, что при 50°С композиция имеет значение ΔЕ меньше 0,15, при этом ΔЕ определено согласно математическому выражению (1):
,
в котором переменные обозначают следующее:
ΔL*: изменение цветовой координаты L* по сравнению с цветовой координатой L* при 23°С,
Δа*: изменение цветовой координаты а* по сравнению с цветовой координатой а* при 23°С,
Δb*: изменение цветовой координаты b* по сравнению с цветовой координатой b* при 23°С,
а также композиция содержит, по меньшей мере, один (со)полимер (мет)акрилата а) с величиной вязкости в растворе в хлороформе при 25°С (согласно ISO 1628 - часть 6) больше чем 55 мл/г.
2. Композиция по п.1, отличающаяся тем, что (со)полимер (мет)акрилата а) имеет величину вязкости раствора в хлороформе при 25°С (согласно ISO 1628 - часть 6) больше или равную 65 мл/г.
3. Композиция по п.1, отличающаяся тем, что сополимер В) может быть получен при полимеризации смеси мономеров, содержащей:
i от 75 до 92 мас.% винилароматического мономера и
ii от 18 до 25 мас.% акрилонитрила или метакрилонитрила или их смеси.
4. Композиция по п.1, отличающаяся тем, что (со)полимер (мет)акрилата А) представляет собой сополимер на основе метилметакрилата, стирола и ангидрида малеиновой кислоты.
5. Композиция по п.4, отличающаяся тем, что (со)полимер (мет)акрилата а) представляет собой сополимер из:
от 50 до 90 мас.% метилметакрилата,
от 10 до 20 мас.% стирола, и
от 5 до 15 мас.% ангидрида малеиновой кислоты.
6. Композиция по п.4, отличающаяся тем, что она содержит (со)полимер (мет)акрилата а) в количестве, по меньшей мере, 75 мас.% в пересчете на общую массу всех (со)полимеров (мет)акрилата.
7. Композиция по п.1, отличающаяся тем, что (со)полимер (мет)акрилата А) представляет собой гомополимер или сополимер, по меньшей мере, из 80 мас.% метилметакрилата и при необходимости до 20 мас.% других мономеров, способных сополимеризоваться с метилметакрилатом.
8. Композиция по п.7, отличающаяся тем, что (со)полимер (мет)акрилата а) представляет собой сополимер из 95-99,5 мас.% метилметакрилата и 0,5-5 мас.% метилакрилата.
9. Композиция по п.7, отличающаяся тем, что она дополнительно содержит, по меньшей мере, один низкомолекулярный (со)полимер (мет)акрилата b) с величиной вязкости раствора в хлороформе при 25°С (согласно ISO 1628 - часть 6) меньше или равной 55 мл/г.
10. Композиция по п.9, отличающаяся тем, что (со)полимер (мет)акрилата В) представляет собой сополимер на основе метилметакрилата, стирола и ангидрида малеиновой кислоты.
11. Композиция по п.10, отличающаяся тем, что (со)полимер (мет)акрилата В) представляет собой сополимер следующего состава:
от 50 до 90 мас.% метилметакрилата,
от 10 до 20 мас.% стирола, а также
от 5 до 15 мас.% ангидрида малеиновой кислоты.
12. Композиция по п.9, отличающаяся тем, что (со)полимеры (мет)акрилата А) и В) в пересчете на общую массу (со)полимеров (мет)акрилата присутствуют в следующих соотношениях:
a) от 25 до 75 мас.%,
b) от 25 до 75 мас.%.
13. Композиция по п.1, отличающаяся тем, что она в качестве вспомогательного вещества дополнительно содержит смазочное вещество.
14. Композиция по п.13, отличающаяся тем, что в качестве смазочного вещества она содержит стеариловый спирт, который действует как средство, облегчающее извлечение из формы.
3
15. Композиция по п.1, отличающаяся тем, что эта композиция имеет величину объемного показателя текучести расплава MVR, измеренную согласно ISO 1133 при 230°С и нагрузке 3,8 кг, больше чем 1,2 см/10 мин.
16. Композиция по п.1, отличающаяся тем, что она имеет форму гранулята.
17. Композиция по одному из пп.1-16, отличающаяся тем, что при 80°С она имеет ΔЕ меньше 0,3.
18. Способ получения формованных изделий, отличающийся тем, что формуют композицию по одному из пп.1-17.
19. Способ по п.18, отличающийся тем, что композицию подвергают экструзии или литью под давлением.
20. Формованное изделие, которое может быть получено по способу согласно п.18 или 19, отличающееся тем, что это формованное изделие при 50°С имеет ΔЕ меньше 0,15.
21. Формованное изделие по п.20, отличающееся тем, что при 80°С оно имеет ΔЕ меньше 0,3.
22. Формованное изделие по п.20, отличающееся тем, что оно обладает одним или несколькими из следующих свойств:
а. температурой пластификации по Вика согласно ISO 306-B50, по меньшей мере, 109°С,
b. номинальным относительным удлинением при разрыве согласно ISO 527, равным, по меньшей мере 3,0% и/или
с. величиной модуля упругости при растяжении Е согласно ISO 527 больше чем 3200 МПа.
23. Формованное изделие по одному из пп.20-22, отличающееся тем, что оно при испытаниях на стойкость к растрескиванию под действием напряжения окружающей среды по методу ESCR через 30 мин при относительном удлинении в крайнем волокне, составляющем 1%, обладает нормированным фактором устойчивости к растрескиванию вследствие напряжений больше 0,80.
24. Применение формованного изделия по одному из пп.20-23 в качестве заготовки, покрытия, лака или пленки.
25. Применение по п.24 в качестве деталей для бытовой техники, средств коммуникации, инвентаря для хобби или занятий спортом, кузовных деталей или частей кузовных деталей в автомобиле-, корабле- и самолетостроении.